【事件の表示】
　特許第２９６８３４３号「複合難燃繊維」の請求項１ないし３に係る特許に対する特許異議の申立てについて、次のとおり決定する。
【結　論】
　訂正を認める。
　特許第２９６８３４３号の請求項１ないし２に係る特許を維持する。
【理　由】
１．手続きの経緯
　特許第２９６８３４３号の請求項１ないし３に係る発明は、平成２年１２月１１日に特許出願され、平成１１年８月２０日にその特許権の設定登録がなされ、その後、株式会社クラレより特許異議の申立がなされ、取消の理由が通知され、その指定期間内である平成１３年１月４日に訂正請求がなされたものである。　
　
２．訂正の適否についての判断
（１）訂正の内容
ア．訂正事項ａ
　特許請求の範囲の、
「【請求項１】ハロゲンを１７〜８６重量％含む重合体よりなる繊維（Ａ）８０〜２０重量部と、天然繊維および化学繊維のうちの少なくとも１種のセルロース系繊維（Ｂ）１〜７９重量部と、ポリビニルアルコール系繊維（Ｃ）１〜７９重量部との合計が１００重量部になるように複合してなる複合難燃繊維。
【請求項２】前記ハロゲンを１７〜８６重量％含む重合体が、アクリロニトリル３０〜７０重量％、ハロゲン含有ビニル系重合体７０〜３０重量％およびこれらと共重合可能なビニル系単量体０〜１０重量％よりなる共重合体である請求項１記載の複合難燃繊維。
【請求項３】請求項１記載の複合難燃繊維を用いて製造した布帛。」
との記載を
「【請求項１】ハロゲンを１７〜８６重量％含む重合体よりなる繊維（ただし、ポリクラール繊維を含まない）（Ａ）８０〜２０重量部と、天然繊維および化学繊維のうちの少なくとも１種のセルロース系繊維（Ｂ）１〜７９重量部と、ポリビニルアルコール系繊維（Ｃ）１〜７９重量部との合計が１００重量部になるように（Ａ）、（Ｂ）および（Ｃ）の繊維を複合してなる複合難燃繊維。
【請求項２】請求項１記載の複合難燃繊維を用いて製造した布帛。」
と訂正する。
イ．訂正事項ｂ
　本件特許明細書段落【０００８】の
「ハロゲンを１７〜８６％（重量％、以下同様）含む重合体よりなる繊維（Ａ）８０〜２０部（重量％、以下同様）と、天然繊維および化学繊維のうちの少なくとも１種のセルロース系繊維（Ｂ）１〜７９部と、ポリビニルアルコール系繊維（Ｃ）１〜７９部との合計が１００重量部になるように複合してなる複合難燃繊維」
との記載を、
「ハロゲンを１７〜８６％（重量％、以下同様）含む重合体よりなる繊維（ただし、ポリクラール繊維を含まない）（Ａ）８０〜２０部（重量％、以下同様）と、天然繊維および化学繊維のうちの少なくとも１種のセルロース系繊維（Ｂ）１〜７９部と、ポリビニルアルコール系繊維（Ｃ）１〜７９部との合計が１００部になるように（Ａ）、（Ｂ）および（Ｃ）の繊維を複合してなる複合難燃繊維」
と訂正する。
ウ．訂正事項ｃ
　本件特許明細書段落【０００９】の
「ハロゲンを含む重合体よりなる繊維」
との記載を、
「ハロゲンを含む重合体よりなる繊維（ただし、ポリクラール繊維を含まない）」
と訂正する。
エ．訂正事項ｄ
　本件特許明細書段落【００２８】の
「単繊維の状態で混綿したり、混紡したりしてもよく、交撚してもよく、ポリマーブレンドやコンジュゲート紡糸による方法で」
との記載を、
「短繊維の状態で混綿したり、混紡したりしてもよく、交撚による方法で」と訂正する。
（２）訂正の目的の適否、新規事項の有無及び拡張・変更の存否
　訂正事項ａの「ハロゲンを１７〜８６重量％含む重合体よりなる繊維（Ａ）」を「ハロゲンを１７〜８６重量％含む重合体よりなる繊維（ただし、ポリクラール繊維を含まない）（Ａ）」とする訂正及び訂正前の請求項２を削除する訂正は、特許請求の範囲の減縮に相当する。
　また、同じく訂正事項ａの「合計が１００重量部になるように複合してなる複合難燃繊維」を「合計が１００重量部になるように（Ａ）、（Ｂ）および（Ｃ）の繊維を複合してなる複合難燃繊維」とする訂正は、複合する繊維の種類が３種類であることを明確にするための訂正であり、明りょうでない記載の釈明に相当する。
　訂正事項ｂ、ｃ及びｄは、上記訂正事項ａと整合を図るものであるから、明りょうでない記載の釈明を目的とした明細書の訂正に該当する。
　そして、訂正事項ａ〜ｄは、いずれも、新規事項の追加に該当せず、実質的に特許請求の範囲を拡張又は変更するものではない。
（３）むすび
　以上のとおりであるから、上記訂正は、特許法第１２０条の４第３項において準用する平成６年法律第１１６号による改正前の特許法第１２６条第１項ただし書き、第２項及び第３項の規定に適合するので、当該訂正を認める。
　
３．特許異議の申立てについての判断
（１）申立ての理由の概要
　申立人株式会社クラレは、甲第１号証の１（特開昭６１−１２４６３５号公報）、甲第１号証の２（特開昭５３−６６１７号公報）、甲第１号証の３（特開平２−６６１１号公報）及び甲第２号証（特開昭６１−８９３３９号公報）を提出して、訂正前の請求項１及び３に係る発明は、甲第１号証の１〜３及び甲第２号証に記載された発明と同一であるから、当該請求項１及び３の発明に係る特許は特許法第２９条第１項第３号の規定に違反してなされたものであり、また、訂正前の請求項１ないし３に係る発明は、甲第１号証の１〜３及び甲第２号証に記載された発明に基いて当業者が容易に発明をすることができたものであるから、当該請求項１ないし３の発明に係る特許は特許法第２９条第２項の規定に違反してなされたものであるので、当該発明に係る特許を取り消すべきものである旨、主張している（主張１）。
　また、本件特許明細書は、当業者が訂正前の請求項１〜３に係る発明を容易に実施できる程度に記載されておらず、特許法３６条第４項（平成２年法））の規定に違反している旨、主張している（主張２）。
（２）本件の請求項１ないし２に係る発明
　上記２．で示したように上記訂正が認められるから、本件の請求項１ないし２に係る発明（以下、「本件発明１」、「本件発明２」という）は、上記訂正請求に係る訂正明細書の特許請求の範囲の請求項１ないし２に記載された事項により特定される以下のとおりのものである。
請求項１：「ハロゲンを１７〜８６重量％含む重合体よりなる繊維（ただし、ポリクラール繊維を含まない）（Ａ）８０〜２０重量部と、天然繊維および化学繊維のうちの少なくとも１種のセルロース系繊維（Ｂ）１〜７９重量部と、ポリビニルアルコール系繊維（Ｃ）１〜７９重量部との合計が１００重量部になるように（Ａ）、（Ｂ）および（Ｃ）の繊維を複合してなる複合難燃繊維」
請求項２：「請求項１記載の複合難燃繊維を用いて製造した布帛」
（３）甲各号証に記載された事項
　特許異議申立人が証拠として提出した各甲号証には、それぞれ、以下のような発明が記載されている。
ｉ）甲第１号証の１（特開昭６１−１２４６３５号公報）：
記載事項ア．
「ハロゲン含有重合体／部分アセタール化ポリビニルアルコールが・・・６／４〜４／６である重合体混合物に・・・Ｓｂ化合物を含有させた繊維８５〜１５重量部と、天然繊維及び化学繊維・・・から選ばれた少なくとも１種の繊維１５〜８５重量部から、総量が１００重量部になるように複合した・・・複合難燃繊維」（特許請求の範囲）
記載事項イ．
「本発明は、難燃剤で高度に難燃強化したポリクラール繊維と他の繊維とを混合した、風合や吸湿性などに優れ、かつ難燃性を有する複合難燃繊維に関する。」（第１頁左欄下から第２行〜右欄第２行）
記載事項ウ．
「重量比でＰＶＣ：部分アセタール化ＰＶＡ：三酸化アンチモン＝４９：５１：１５の・・・ポリクラール繊維を得た。・・・ポリクラール繊維・・・６０部と綿４０部とを混綿し、複合繊維を得た。」（第４頁左下欄第１３行〜右下欄第４行）。
記載事項エ．
「なお本明細書における繊維とは、・・・織物、編物、不織布などのごとき繊維製品をも含む概念である。」（第４頁左上欄第９〜１２行）
ii）甲第１号証の２（特開昭５３−６６１７号公報）：
記載事項オ．
「本発明は、ポリクラール繊維と他の繊維を混合してなる、難燃性および風合、吸湿性などの他の性能がともにすぐれた複合繊維に関する。」（第２頁左上欄第９〜１１行）
記載事項カ．
 「本発明の複合繊維は・・・ポリクラール繊維９０〜２５部に対してポリエステル繊維、アクリル繊維および木綿よりなる群から選ばれた繊維１０〜７５部を混合したものである。」（第５頁右上欄第５〜８行）
記載事項キ．
「本発明の複合繊維は・・・織物、編物、不織布・・・として使用することができる。（第５頁右上欄第１４〜１６行）
iii）甲第１号証の３（特開平２−６６１１号公報）
記載事項ク．
「ポリ塩化ビニルを主成分とする塩化ビニルエマルジョンとポリビニルアルコール水溶液を固形分重量比で５０：５０で混合した・・・ものを紡糸原液とし、難燃性ポリマーブレンド繊維を得た。このようにして得られた難燃性繊維と・・・木綿繊維・・を混綿し・・・得られた紡績糸を丸編みにより・・・布状物を作製」（第３頁左下欄第１行〜右下欄第７行）
iv）甲第２号証（特開昭６１−８９３３９号公報）
記載事項ケ．
「ハロゲンを１７〜８６重量％含む重合体に・・・Ｓｂ化合物を含有させた繊維８５〜１５重量部と、天然繊維および化学繊維よりなる群から選ばれた少なくとも１種以上の繊維１５〜８５重量部とを１００重量部になるように混合した複合難燃繊維」（特許請求の範囲第１項）
記載事項コ．
「前記重合体がアクリロニトリル３０〜７０重量％、ハロゲン含有ビニル系単量体７０〜３０重量％およびこれらと共重合可能なビニル系単量体０〜１０重量％よりなる共重合体である・・・複合難燃繊維」（特許請求の範囲第２項）
（４）上記主張１についての対比・判断
　本件発明１（前者）と甲第１号証の１に記載されている発明（後者）を対比すると、前者は、ハロゲンを含む重合体よりなる繊維（ただし、ポリクラール繊維を含まない）（Ａ）と、天然繊維および化学繊維のうちの少なくとも１種のセルロース系繊維（Ｂ）と、ポリビニルアルコール系繊維（Ｃ）の３種類の繊維を複合しているのに対し、後者はハロゲン含有重合体／部分アセタール化ポリビニルアルコールの重合体混合物からなる繊維と天然繊維及び化学繊維から選ばれた少なくとも１種の繊維の２種類の繊維を複合している点で相違している。
　そして、甲第１号証の１には、ハロゲン含有重合体／部分アセタール化ポリビニルアルコールの重合体混合物からなる繊維をそれぞれ別個の繊維として紡糸し、複合する点については記載も示唆もされていないのであるから、本件発明１は甲第１号証の１に記載された発明と同一であるとすることはできない。
　また、甲第１号証の２、甲第１号証の３及び甲第２号証にも複合難燃繊維が記載されているが、いずれもポリマーブレンドされた繊維と天然繊維等２種類の繊維を複合したものであり、３種類の繊維を複合した本件発明１とは異なるものである。
　そして、本件発明１は特許明細書に記載された作用・効果を奏するものである。
　したがって、本件発明１はこれら甲各号証に記載された発明と同一であるとも、またそれらに基いて当業者が容易に発明をすることができたものということはできない。
　また、本件発明２は、本件発明１の複合難燃繊維を用いて製造した布帛であるので、本件発明１について述べた理由と同様の理由により、甲各号証に記載された発明と同一であるとも、それらに基いて当業者が容易に発明をすることができたものということはできない。
（５）上記主張２についての検討
　異議申立人は、ＰＶＡ及びＰＶＣのポリマーブレンド繊維であるポリクラール繊維をＰＶＡ系繊維とみなすのか、それともハロゲン含有繊維とＰＶＡ系繊維の複合繊維とみなすのか不明である。よって、従来周知のポリクラール繊維を用いて本件特許発明を実施しようとする場合、ポリクラール繊維以外にハロゲン含有繊維を併用する必要があるのかどうか、さらに、この際のポリクラール繊維の複合割合をどのようにすればよいのか、本件特許明細書の記載からは判断できない、と主張している。
　しかし、上記２のように特許明細書は適法に訂正された結果、ハロゲンを含む重合体よりなる繊維にはポリクラール繊維を含まないこと、複合繊維を製造する方法としては、ポリマーブレンドやコンジュゲート紡糸による方法は含まないこと、また、本件特許に係る複合難燃繊維は３種類の繊維を複合したものであることが明らかとなったので、上記異議申立人の主張はもはや妥当とはいえない。
（６）むすび
　以上のとおりであるから、特許異議申立の理由及び証拠によっては、本件請求項１ないし２に係る特許を取り消すことはできない。
　また、他に本件請求項１ないし２に係る特許を取り消すべき理由を発見しない。
　したがって、本件発明についての特許は拒絶の査定をしなければならない特許出願に対してされたものとは認めない。
　よって、結論のとおり決定する。
【異議決定日】
平成１３年２月２８日（２００１．２．２８）
【訂正の要旨】
（３）訂正の要旨
▲１▼訂正事項ａ
　特許請求の範囲の請求項１ないし３の記載
「　［請求項１］　ハロゲンを１７〜８６重量％含む重合体よりなる繊維（Ａ）８０〜２０重量部と、天然繊維および化学繊維のうちの少なくとも１種のセルロース系繊維（Ｂ）１〜７９重量部と、ポリビニルアルコール系繊維（Ｃ）１〜７９重量部との合計が１００重量部になるように複合してなる複合難燃繊維。
　［請求項２］　前記ハロゲンを１７〜８６重量％含む重合体が、アクリロニトリル３０〜７０重量％、ハロゲン含有ビニル系重合体７０〜３０重量％およびこれらと共重合可能なビニル系単量体０〜１０重量％よりなる共重合体である請求項１記載の複合難燃繊維。
　［請求項３］　請求項１記載の複合難燃繊維を用いて製造した布吊。」
を、
「　［請求項１］　ハロゲンを１７〜８６重量％含む重合体よりなる繊維
（ただし、ポリクラール繊維を含まない）
（Ａ）、（Ｂ）および（Ｃ）の繊維を
　
　［請求項
２
と訂正する。
▲２▼訂正事項ｂ
（ｉ）［０００８］の「ハロゲンを１７〜８６％（重量％、以下同様）含む重合体よりなる繊維（Ａ）８０〜２０部（重量部、以下同様）と、天然繊維および化学繊維のうちの少なくとも１種のセルロース系繊維（Ｂ）１〜７９部と、ポリビニルアルコール系繊維（Ｃ）１〜７９部との合計が１００重量部になるように複合してなる複合難燃繊維」を、「ハロゲンを１７〜８６％（重量％、以下同様）含む重合体よりなる繊維
（ただし、ポリクラール繊維を含まない）
０部
（Ａ）、（Ｂ）および（Ｃ）の繊維を
（ｉｉ）　［０００９］のｒハロゲンを含む重合体からなる繊維」を、「ハロゲンを含む重合体からなる繊維
（ただし、ポリクラール繊維を含まない）
（ｉｉｉ）［００２８］の「単繊維の状態で混綿したり、混紡したりしてもよく、交撚してもよく、ポリマーブレンドやコンジュゲート紡糸による方法で」を、「短繊維の状態で混綿したり、混紡したりしてもよく、交
撚に
（５４）【発明の名称】
複合難燃繊維
（５７）【特許請求の範囲】
　【請求項１】　ハロゲンを１７〜８６重量％含む重合体よりなる繊維
（ただし、ポリクラール繊維を含まない）
（Ａ）、（Ｂ）および（Ｃ）の繊維を
　
　【請求項
２
【発明の詳細な説明】
　【０００１】
　【産業上の利用分野】
　本発明は、ハロゲンを含む重合体よりなる繊維とセルロース系繊維とポリビニルアルコール系繊維とを複合した、風合いや吸湿性に優れ、高度な難燃性を有する複合難燃繊維に関する。
　【０００２】
　【従来の技術】
　近年、衣食住の安全性確保の要求が高まり、従来のようにインテリア素材だけでなく、衣料や寝具用繊維製品においても難燃化が強く要望され、しかも難燃性以外の視感、風合い、吸湿性、耐洗濯性、耐久性などに対する要望も強まってきている。
　【０００３】
　繊維の難燃化に関する研究は、モダアクリル系繊維、ポリクラール系繊維、ポリエステル系繊維、ビスコースレーヨンなどの特定の繊維の単独物についての研究が多く、１種の単独物では難燃性に優れたものもえられているが、消費者の多様化し、高度化する要求には充分こたえられていないというのが実情である。
　【０００４】
　このような要求にこたえるべく、難燃剤を大量に添加し高度に難燃化した繊維と、難燃化していない他の繊維とを組み合わせて、難燃化していない繊維の特徴を有する複合難燃繊維をうる研究が行われており（特開昭６１−８９３３９号公報）、綿、レーヨンのように衣料として優れた風合い、吸湿性、感触を有する繊維と難燃化した繊維とを混合した複合繊維にすることにより、風合い、吸湿性、触感などの改良された複合難燃繊維も開発されている。
　【０００５】
　しかし、この複合難燃繊維に用いる難燃化繊維は、難燃剤を大量に添加する必要があり、製造時に大量の難燃剤分散液の準備、貯蔵、紡糸原液への添加など大規模な設備と手間がかかり、製造コストが高くなり、製品価格も高くなる、難燃化繊維の物性（強伸度）が低いなどの問題がある。
　【０００６】
　【発明が解決しようとする課題】
　本発明は、従来の複合難燃繊維では、優れた風合い、吸湿性、触感などを有するばあいには高度の難燃性を有せしめることができず、高度の難燃性を付与するには大量の難燃剤の添加が必要であり、製造コスト、製品価格が高くなり、繊維の物性低下が生じるという問題を解決し、しかも製造の容易な複合難燃繊維をうるためになされたものである。
　【０００７】
　【課題を解決するための手段】
　本発明者らは、前記問題を解決するために鋭意検討を重ねた結果、ハロゲンを含む重合体よりなる繊維（以下、ハロゲン含有繊維という）に、セルロース系繊維を複合した繊維およびハロゲン含有繊維にポリビニルアルコール系繊維を複合した繊維は、いずれもハロゲン含有繊維単独のばあいにくらべてその難燃性が低下するが、前記ハロゲン含有繊維にセルロース系繊維およびポリビニルアルコール系繊維を複合すると、驚くべきことには、前記２成分の複合繊維からえられる難燃性の程度からは予想することのできない高い難燃性を示し、ばあいによってはハロゲン含有繊維単体の難燃性を維持しながら、風合い、触感、吸湿性に優れた複合繊維がえられることを見出し、本発明を完成するにいたった。
　【０００８】
　すなわち本発明は、ハロゲンを１７〜８６％（重量％、以下同様）含む重合体よりなる繊維
（ただし、ポリクラール繊維を含まない）
（Ａ）、（Ｂ）および（Ｃ）の繊維を
　【０００９】
　【実施例】
　本発明の複合難燃繊維におけるハロゲンを含む重合体からなる繊維
（ただし、ポリクラール繊維を含まない）
　【００１０】
　本発明に用いる前記ハロゲンを１７〜８６％含む重合体としては、たとえばハロゲンを含有する単量体の重合体、前記ハロゲンを含有する単量体とハロゲンを含有しない単量体との共重合体、ハロゲンを含有する重合体とハロゲンを含有しない重合体とのポリマーブレンド物または後加工によりハロゲンを導入したハロゲン含有重合体などがあげられるが、これらに限定されるものではない。
　【００１１】
　前記ハロゲンを含有する重合体の具体例としては、たとえば塩化ビニル、塩化ビニリデン、臭化ビニル、臭化ビニリデンなどのハロゲン含有ビニル系単量体の単独重合体または２種以上の共重合体、アクリロニトリル−塩化ビニル、アクリロニトリル−塩化ビニリデン、アクリロニトリル−臭化ビニル、アクリロニトリル−塩化ビニル−塩化ビニリデン、アクリロニトリル−塩化ビニル−臭化ビニル、アクリロニトリル−塩化ビニリデン−臭化ビニルなどのハロゲン含有ビニル系単量体とアクリロニトリルとの共重合体、前記以外の塩化ビニル、塩化ビニリデン、臭化ビニル、臭化ビニリデンなどのハロゲン含有ビニル系単量体の１種以上とアクリロニトリルおよびこれらと共重合可能なビニル系単量体との共重合体、あるいはアクリロニトリル単独重合体にハロゲン含有化合物を添加・重合させた重合体、ハロゲン含有ポリエステルなどがあげられるが、これらに限定されるものではない。また前記単独重合体や共重合体を適宜混合して使用してもよい。
　【００１２】
　前記共重合可能なビニル系単量体としては、たとえばアクリル酸、そのエステル、メタクリル酸、そのエステル、アクリルアミド、メタクリルアミド、酢酸ビニル、ビニルスルホン酸、その塩、メタリルスルホン酸（ＣＨ２＝Ｃ（ＣＨ３）−ＣＨ２−ＳＯ３Ｈ）、その塩、スチレンスルホン酸、その塩などがあげられ、それらの１種または２種以上が用いられうる。
　【００１３】
　前記ハロゲンを１７〜８６％含む重合体が、ハロゲン含有ビニル系単量体７０〜３０％、アクリロニトリル３０〜７０％およびそれらと共重合可能なビニル系単量体０〜１０％、好ましくはハロゲン含有ビニル系単量体６０〜４０％、アクリロニトリル４０〜６０％およびそれらと共重合可能なビニル系単量体０．１〜８％からなる重合体のばあいには、えられる繊維が所望の難燃性を有しつつアクリル繊維の風合を有するためとくに好ましい。また共重合可能なビニル系単量体の少なくとも１つがスルホン酸基含有ビニル系単量体のばあいには、染色性が向上するので好ましい。
　【００１４】
　前記ハロゲン含有ビニル系単量体およびアクリロニトリルからの単位を含む共重合体の具体例としては、たとえば塩化ビニル５０部、アクリロニトリル４９部、スチレンスルホン酸ナトリウム１部よりなる共重合体、塩化ビニリデン４３．５部、アクリロニトリル５５部、スチレンスルホン酸ナトリウム１．５部よりなる共重合体などがあげられる。
　【００１５】
　なお、前記ハロゲンを１７〜８６％含む重合体中のハロゲン含有量が前記範囲未満では、繊維を難燃化することが困難になり、また前記範囲を超えると、製造された繊維の物性（強度、伸度、耐熱性など）、染色性、風合などの性能が充分でなくなり、いずれも好ましくない。
　【００１６】
　本発明に使用しうるセルロース系繊維としては、たとえば綿、麻などの天然繊維、レーヨン、キュプラ、アセテートなどの化学繊維があげられるが、その中でも綿、レーヨンが吸湿性、着ごこちの点からとくに好ましい。これらのセルロース系繊維は単独で用いてもよく、２種以上併用してもよい。
　【００１７】
　本発明に使用しうるポリビニルアルコール系繊維には、たとえばビニロン、ポリクラール繊維などがあげられるが、これらに限定されるものではない。これらのポリビニルアルコール系繊維は、単独で用いてもよく、２種以上併用してもよい。
　【００１８】
　前記ポリビニルアルコール系繊維において、通常、水酸基の一部または全部がアセタール化されている。
　【００１９】
　本発明に使用しうるハロゲン含有繊維および（または）ポリビニルアルコール系繊維には、要求される難燃性に応じて、難燃剤の付与を行ってもよい。
　【００２０】
　使用される難燃剤は、スズ化合物、アンチモン化合物、臭素化合物、燐化合物などよりなる群がら選ばれた１種以上の化合物よりなり、たとえば酸化第２スズ、メタスズ酸、オキシ八口ゲン化第１スズ、水酸化第１スズなどの無機スズ化合物、３酸化アンチモン、アンチモン酸、オキシ酸化アンチモンなどの無機アンチモン化合物、ヘキサブロモベンゼン、デカブロモジフェニルオキサイドなどの芳香族ハロゲン化合物、塩化パラフィンなどの脂肪族ハロゲン化合物、トリス（２，３−ジブロモプロピル）ホスフェートなどの含ハロゲン燐化合物、ジブチルアミノホスフェートなどの有機燐化合物、ポリ燐酸アンモニウムなどの無機化合物などがあげられ、それらを単独で使用しても、２種以上を組み合わせて使用してもよい。
　【００２１】
　これら難燃剤の添加量は要求される難燃性の程度に応じて変りうるが、通常、前記ハロゲン含有繊維および（または）ポリビニルアルコール系繊維の重合体に対して０〜５０％の範囲で使用される。なお作業服、消防服のように、とくに高い難燃性を要求されるばあいには、ハロゲン含有重合体繊維にスズ系またはアンチモン系の難燃剤を重合体に対し１％以上添加することが、難燃性を安定に保つ意味から望ましい。
　【００２２】
　本発明におけるハロゲン含有繊維（Ａ）、セルロース系繊維（Ｂ）およびポリビニルアルコール系繊維（Ｃ）の混合割合は、えられる複合難燃繊維から製造される最終製品に要求される難燃性と製品強力、吸水性、風合い、吸湿性、耐洗濯性、耐久性などに応じて決定されるが、一般に、ハロゲン含有繊維（Ａ）８０〜２０部、好ましくは７０〜３０部、とくには６０〜４０部、セルロース系繊維（Ｂ）１〜７９部、好ましくは５〜６５部、とくには５〜５５部およびポリビニルアルコール系繊維（Ｃ）１〜７９部、好ましくは５〜６５部、とくには５〜５５部の合計が１００部になるように複合せしめられる。前記ハロゲン含有繊維（Ａ）の量が２０部未満のばあいには、えられる複合難燃繊維の難燃性が不足し、一方、８０部を超えるばあいには、難燃性には優れてはいるが、その他の風合い、吸湿性などが充分でなくなる。
　【００２３】
　また、セルロース系繊維（Ｂ）およびポリビニルアルコール系繊維（Ｃ）の量は、いずれも１部以上であり、いずれかが１部未満のばあい、セルロース系繊維（Ｂ）とポリビニルアルコール系繊維（Ｃ）との相乗効果は充分にはえられず、ハロゲン含有繊維（Ａ）とセルロース系繊維（Ｂ）、またはハロゲン含有繊維（Ａ）とポリビニルアルコール系繊維（Ｃ）の二者の複合繊維の難燃性とほとんど差がなくなる。
　【００２４】
　本発明においては、前記ハロゲン含有繊維（Ａ）とセルロース系繊維（Ｂ）とポリビニルアルコール系繊維（Ｃ）からなる複合難燃繊維を製造する際に、該複合難燃繊維１００部に対してその他の繊維、たとえばポリエステル、ナイロン、羊毛、綿などの繊維を０〜３０部程度を複合させ、その性質を改良してもよい。
　【００２５】
　また、本発明に使用するハロゲン含有繊維として難燃剤を大量に添加した従来のハロゲン含有の難燃強化繊維を用いれば、さらに高度な難燃性を必要とする分野で、従来不可能であった優れた風合い、触感、吸湿性を持つ製品の製造が可能となる。
　【００２６】
　本発明の複合難燃繊維が優れた難燃性を持つ理由はさだかではないが、燃焼時にハロゲン含有繊維（Ａ）から発生するハロゲン化合物とポリビニルアルコール系繊維（Ｃ）から発生する水分とセルロース系繊維の炭化しやすさが相乗効果となり、優れた難燃性を示すと考えられる。
　【００２７】
　なお、本発明において繊維とは、長繊維、短繊維のごときいわゆる繊維のみならず、糸をも含む概念である。
　【００２８】
　複合難燃繊維を製造する方法としては、短繊維の状態で混綿したり、混紡したりしてもよく、交撚による方法で複合化してもよい。また前記各複合化の方法を組み合わせることもできる。
　【００２９】
　本発明の複合難燃繊維には必要に応じて、帯電防止剤、熱着色防止剤、耐光性向上剤、白度向上剤、失透性防止剤などを含有せしめてもよい。
　【００３０】
　このようにしてえられる本発明の複合難燃繊維は、所望の難燃性を有し、風合い、触感、吸湿性などの優れた特性を有している。
　【００３１】
　本発明の複合難燃繊維を用いて布帛などを製造すると、本発明の複合難燃繊維が有する優れた特性、すなわち優れた難燃性を有し、風合い、触感、吸湿性などの優れた特性を有する布帛がえられる。該布帛とは、織物、編物、不織布、紐類などを含む概念である。
　【００３２】
　これら布帛の製造には特別の方法は必要でなく、従来から一般に用いられている製造法がそのまま用いられうる。
　【００３３】
　本発明の布畠の製造において、必要とされる難燃性を損わない範囲で、他の所望の合成繊維、化学繊維および天然繊維を本発明の複合難燃繊維と共に使用して製造することができる。
　【００３４】
　以下、実施例をあげて本発明をさらに詳しく説明するが、本発明はかかる実施例のみに限定されるものではない。
　【００３５】
　なお実施例における繊維の難燃性は酸素指数（ＬＯＩ法）によって下記のようにして測定した。これは、一般に繊維の難燃性は織物、編物の状態で測定、評価されているが、織物、編物では糸の撚数、太さ、打ち込み本数などにより難燃性に差が生じ、繊維自体の難燃性を正しく評価しえないためである。
　【００３６】
（難燃性）
　所定の割合で混綿した綿を２ｇ取り、これを８等分して約６ｃｍのコヨリを８本作って酸素指数試験器のホルダーに直立させ、この試料が５ｃｍ燃え続けるのに必要な最小酸素濃度を測定し、これをＬＯＩ値とした。ＬＯＩ値が大きいほど燃えにくく、難燃性が高い。
　【００３７】
［製造例１］
　アクリロニトリル４９．０％および塩化ビニル５１．０％よりなる共重合体をアセトンに樹脂濃度が２８％になるように溶解した。えられた樹脂溶液に難燃剤として樹脂に対して３％のメタスズ酸を添加し、紡糸原液とした。この紡糸原液をノズル口径０．０８ｍｍおよび口数３００ホールのノズルを用い、３０％のアセトン水溶液中に押し出し、水洗したのち１２０℃で乾燥し、ついで３倍に延伸してから、さらに１４０℃で５分加熱処理を行うことにより、ハロゲン含有繊維をえた。えられた繊維のハロゲン含有量は、ハロゲンを含む重合体重量の２９．０％であった。
　【００３８】
［実施例１および比較例１〜３］
　製造例１でえられたハロゲン含有繊維、セルロース繊維である綿およびポリビニルアルコール系繊維としてビニロンを表１に示す割合で混綿し、燃焼試験用試料を作成しＬＯＩ値を測定した。それらの結果を表１に示す。
　【００３９】
　また、えられた複合繊維が衣料として適するか否かについて、官能試験を行った。それらの結果も表１に示す。なお表１の○、×は、衣料として重要な肌触り、蒸れにくさ、着心地を中心に、総合的に評価したもので、綿と同等のものを○、綿より劣っているものを×とした。
　【００４０】
　【表１】
　【００４１】
　表１の結果から明らかなように、実施例１のハロゲン含有繊維と綿とビニロンの複合難燃繊維は、難燃剤を大量に添加せずとも混綿前のハロゲン含有繊維と同等の難燃性を維持しているとともに衣料としての着心地、触感に優れている。
　【００４２】
［製造例２］
　アクリロニトリル５１％および塩化ビニリデン４８％およびパラスチレンスルホン酸ソーダ１％よりなる共重合体をジメチルホルムアミドに樹脂濃度が３０％になるように溶解した。えられた樹脂溶液に樹脂に対して１５％の３酸化アンチモンおよび樹脂に対して１０％のデカブロモジフェニルオキサイドを添加し、紡糸原液とした。えられた原液を５０％ジメチルホルムアミド水溶液中へ押し出したほかは、製造例１と同様な方法にて紡糸し、ハロゲン含有繊維をえた。えられた繊維のハロゲン含有量はハロゲン含有共重合体重量の３６．３％であった。
　【００４３】
［実施例２〜４および比較例４〜６］
　製造例２でえられたハロゲン含有繊維と、レーヨン短繊維とビニロンを表２に示す割合で混綿し、実施例１と同様にＬＯＩ値、官能試験を実施した。
　【００４４】
　それらの結果を表２に示す。官能試験については、レーヨン触感、着心地を有するものを○、不足しているものを×とした。
　【００４５】
　【表２】
　【００４６】
　表２の結果から明らかなように、実施例２〜４のハロゲン含有繊維とレーヨンとビニロンの複合難燃繊維は、ハロゲン含有繊維とレーヨン、およびハロゲン含有繊維とビニロンという２者を複合した繊維のばあいよりＬＯＩ値が高く、触感、着心地にも優れている。また、実施例２〜４の全てについて、比較例６のハロゲン含有繊維１００％使用布畠のＬＯＩ値と同等の高いＬＯＩ値を示しており、従来不可能であったより高度の難燃性を必要とする分野で触感、風合いの優れた製品を作ることができる。
　【００４７】
　【発明の効果】
　本発明の複合難燃繊維および該繊維を用いて製造した布畠は、高度の難燃性を維持し、かつ風合い、吸湿性など着心地、触感などに優れたものである。